ТРИКОТАЖНОЕ ПОЛОТНО
JERSEY FABRIC

Изобретение относится к технологии трикотажного производства, а именно к ассортименту полотен, вырабатываемых на плосковязальных однофонтурных машинах.
Известно трикотажное полотно с фанговых плоских машин, предназначенное для изготовления верхних трикотажных изделий [1 - ГОСТ 14171-78. Полотно трикотажное с фанговых машин [Текст]: общие технические условия: межгос. стандарт. - Дата введ. 01.01.78. - Изд офиц. - М.: Изд-во стандартов, 1995], в котором полотна подразделяют по виду применяемого сырья и переплетению.
Недостатком известных технических решений являются:
- легкая распускаемость по петельным столбикам при разрыве даже одной петли для переплетений на базе кулирной глади;
- недостаточная формоустойчивость и невысокая стойкость к истиранию при использовании хлопчатобумажной и полушерстяной пряжи;
- закручиваемость по краям срезов при раскрое изделий и по кромкам при выработке изделия на трикотажной машине отдельными деталями.
Наиболее близким по технической сущности является трикотажное полотно [2 - Патент RU 47902, МПК D04B 1/00. Трикотажное полотно с декором из меховых полосок. [Текст] / Коробейникова С.Л., Потапова Н.Л.; заявитель и патентообладатель Коробейникова С.Л., Потапова Н.Л. - №2005110203/22; заявл. 04.07.2005; опубл. 09.10.05. - 3 с.: ил.] с декором из меховых полосок, принятое за прототип, представляющее собой чередование меховых полосок, при футерованном переплетении с основным полотном. Недостатком этого полотна является высокая материалоемкость, и так как мех используется без предварительного сшивания в длинную полосу, то это является недостаточно прочным закреплением меховой полосы в полотне при футерованном переплетении, так как меховые нити не образуют петель и прикрепляются к петлям грунта протяжками последнего.
Задачей заявляемого технического решения является создание трикотажного полотна и на его основе трикотажных изделий повышенного качества за счет обеспечения высокой износоустойчивости и формоустойчивости полотен, улучшения потребительских свойств и расширения ассортиментного ряда трикотажных полотен и соответственно верхних трикотажных изделий.
Решение поставленной задачи достигается тем, что для выработки трикотажного полотна используются:
- отрезки из натуральной кожи шириной 1,0-1,15 мм и средней толщиной 1,5 мм, скрепленные между собой по длине адгезивом (клеевой полимер на основе полихлоропренового каучука типа «Наирит-НТ»), швом внахлест со спусканием одного бахтармяного края детали и лицевого слоя другой детали, обеспечивающим беспрепятственное прохождение по петлеобразующим органам вязальной машины, в дальнейшем именуемые - «кожаная нить», линейной плотности 673-924 текс, получаемая из межлекальных отходов при производстве швейных изделий и низкосортной кожи [3 - Исследование процесса склеивания нитей, получаемых из натуральной кожи [Текст] / Н.С.Румянская, О.Н.Лылова // Современные проблемы науки и образования. Российская Академия Естествознания, 2008, №4, с.35];
- полушерстяная пряжа линейной плотности 62 текс или хлопчатобумажная пряжа линейной плотности 65 текс, для образования фоновых петель полотна.
2
При этом выбирают следующее соотношение компонентов, мас.%: полушерстяная пряжа - 16-20 и нити из натуральной кожи - 80-84 или хлопчатобумажная пряжа - 17-20 и нити из натуральной кожи - 80-83. Число петельных столбиков и петельных рядов на 10 см в полотне выбраны Пг 8-9 и Пв 14-16 соответственно, при этом поверхностная плотность полотна составляет 479-530 г/м.
Технический результат достигается тем, что трикотажное полотно, согласно изобретению, вырабатывается на плосковязальной машине «Brother KR-838», для чего на вязальную машину устанавливается вторая дополнительная замочная каретка с укрепленным на ней нитеводом и расширяющие рельсы и прокладывается на включенные в работу 1×1 иглы фоновая нить из полушерстяной пряжи или хлопчатобумажной, далее последовательно прокладывается на включенные в работу 1×1 иглы нить из кожи.
Вырабатываемое трикотажное полотно относится к классу рисунчатых, образованное на базе главных кулирных переплетений - неполным переплетением путем выключения игл из работы 1×1 [4 - Патент RU 2395634 С1, МПК D04B 1/14. Способ получения трикотажного полотна. [Текст] / Румянская Н.С., Лылова О.Н.; заявитель и патентообладатель Южно-Рос. гос. ун-т экономики и сервиса. - №2009108801/12; заявл. 10.03.2009; опубл. 27.07.10, Бюл. №21. - 3 с.: ил.].
Введение в трикотажное полотно нити из натуральной кожи линейной плотности 673-924 текс в соотношении 80-84 мас.% позволило повысить износостойкость полотен. Все полотна имеют более чем особо прочную группу устойчивости к истиранию и превышают аналогичные показатели [5 - ГОСТ 16486-93. Полотна трикотажные для верхних изделий [Текст]: нормы устойчивости к истиранию: межгос. стандарт. - Дата введ. 01.01.96. - Изд. офиц. - М.: Изд-во стандартов, 1995], а также значительно снижена распускаемость полотна, увеличена цепкость сформированных петельных столбиков и петельных рядов, прочность закрепления нити в полотне за счет кулирования кожаной нити и тем самым уменьшена закручиваемость по краям срезов при раскрое изделий и по кромкам отдельных деталей. Улучшение формоустойчивости изделий происходит за счет снижения усадки по длине и незначительного увеличения линейных размеров по ширине [6 - ГОСТ 26667-85. Полотна трикотажные для верхних и перчаточных изделий [Текст]: нормы изменения линейных размеров после мокрой обработки: межгос. стандарт. - Дата введ.02.12.85. - Изд. офиц. - М.: Изд-во стандартов, 1986] вследствие структурных и физико-механических свойств натуральной кожи, кроме того полотна отвечают требованиям по прочности [7 - ГОСТ 28554-90. Полотно трикотажное [Текст]: общие технические условия: межгос. стандарт. - Дата введ.01.07.91. - Изд офиц. - М.: Стандартинформ, 2005. - 5 с.].
2
Поверхностная плотность трикотажного полотна находится в пределах 479-530 г/м, что позволяет получить более широкий ассортимент трикотажных полотен в зависимости от назначения. Такая поверхностная плотность может быть получена при использовании указанного количества нити из натуральной кожи в совокупности с полушерстяной пряжей или хлопчатобумажной, при этом улучшается внешний вид полотен за счет эффекта, который создается присутствием более грубой нити из кожи и ее характерным внешним видом. Трикотажные полотна имеют мягкий гриф и оригинальный цветовой эффект натуральной кожи.
По растяжимости полотна относятся к первой группе растяжимости.
Сущность изобретения поясняется примерами 1-6, представленными в таблице.
Технический эффект от применения трикотажного полотна - расширение ассортиментного ряда трикотажных полотен и использование для создания комфортных верхних трикотажных изделий модных, новых направлений, позволяющих расширить ассортимент выпускаемой более качественной одежды в промышленных условиях.
Источники информации
1. ГОСТ 14171-78. Полотно трикотажное с фанговых машин [Текст]: общие технические условия: межгос. стандарт. - Дата введ. 01.01.78. - Изд офиц. - М.: Изд-во стандартов, 1995.
2. Патент RU 47902, МПК D04B 1/00. Трикотажное полотно с декором из меховых полосок. [Текст] / Коробейникова С.Л., Потапова Н.Л.; заявитель и патентообладатель Коробейникова С.Л., Потапова Н.Л. - №2005110203/22; заявл. 04.07.2005; опубл. 09.10.05. - 3 с.: ил.
3. Исследование процесса склеивания нитей, получаемых из натуральной кожи [Текст] / Н.С.Румянская, О.Н.Лылова // Современные проблемы науки и образования. Российская Академия Естествознания, 2008, №4, с.35.
4. Пат. RU 2395634 C1, МПК D04B 1/14. Способ получения трикотажного полотна. [Текст] / Румянская Н.С., Лылова О.Н.; заявитель и патентообладатель Южно-Рос. гос. ун-т экономики и сервиса. - №2009108801/12; заявл. 10.03.2009; опубл. 27.07.10, Бюл. №21. - 3 с.: ил.
5. ГОСТ 16486-93. Полотна трикотажные для верхних изделий [Текст]: нормы устойчивости к истиранию: межгос. стандарт. - Дата введ. 01.01.96. - Изд офиц. - М.: Изд-во стандартов, 1995.
6. ГОСТ 26667-85. Полотна трикотажные для верхних и перчаточных изделий [Текст]: нормы изменения линейных размеров после мокрой обработки: межгос. стандарт. - Дата введ.02.12.85. - Изд. офиц. - М.: Изд-во стандартов, 1986.
7. ГОСТ 28554-90. Полотно трикотажное [Текст]: общие технические условия: межгос. стандарт. - Дата введ. 01.07.91. - Изд. офиц. - М.: Стандартинформ, 2005. - 5 с.